(57)【特許請求の範囲】
【請求項１】
紫外線硬化型カチオン重合性樹脂と光重合開始剤と有機溶剤とが含まれている紫外線硬化型インクを装飾物に塗布するインク塗布工程と、
前記インク塗布工程で前記装飾物に塗布された前記紫外線硬化型インクに紫外線を照射する紫外線照射工程と、
前記インク塗布工程で前記装飾物に塗布された前記紫外線硬化型インクの前記有機溶剤を蒸発させて除去する溶剤除去工程と、
前記紫外線照射工程および前記溶剤除去工程の後に、前記紫外線硬化型インクの表面を被装飾体に密着させて前記被装飾体に前記装飾物を貼り付ける装飾物貼付工程とを備えることを特徴とする装飾方法。
【請求項２】
紫外線硬化型カチオン重合性樹脂と光重合開始剤と有機溶剤とが含まれている紫外線硬化型インクを被装飾体に塗布するインク塗布工程と、
前記インク塗布工程で前記被装飾体に塗布された前記紫外線硬化型インクに紫外線を照射する紫外線照射工程と、
前記インク塗布工程で前記被装飾体に塗布された前記紫外線硬化型インクの前記有機溶剤を蒸発させて除去する溶剤除去工程と、
前記紫外線照射工程および前記溶剤除去工程の後に、前記紫外線硬化型インクの表面に装飾物を密着させて前記被装飾体に前記装飾物を貼り付ける装飾物貼付工程とを備え、
前記紫外線照射工程において前記紫外線硬化型インクに紫外線を照射する紫外線照射器と、前記溶剤除去工程において前記有機溶剤を蒸発させて除去するヒータとは、別々に設けられるとともに互いに異なる位置に配置され、
前記ヒータは、前記被装飾体の、前記紫外線硬化型インクが塗布される面の反対面側に配置されていることを特徴とする装飾方法。
【請求項３】
紫外線硬化型カチオン重合性樹脂と光重合開始剤と有機溶剤とが含まれている紫外線硬化型インクを被装飾体に塗布するインク塗布工程と、
前記インク塗布工程で前記被装飾体に塗布された前記紫外線硬化型インクに紫外線を照射する紫外線照射工程と、
前記インク塗布工程で前記被装飾体に塗布された前記紫外線硬化型インクの前記有機溶剤を蒸発させて除去する溶剤除去工程と、
前記紫外線照射工程および前記溶剤除去工程の後に、前記紫外線硬化型インクの表面に装飾物を密着させて前記被装飾体の一部分に前記装飾物を貼り付ける装飾物貼付工程と、
前記装飾物貼付工程後に行われる未接着部分除去工程とを備え、
前記インク塗布工程では、前記装飾物貼付工程において前記装飾物が貼り付けられる前記被装飾体の一部分のみに前記紫外線硬化型インクを塗布し、
前記装飾物貼付工程では、前記被装飾体の、前記装飾物が貼り付けられない部分も前記装飾物が覆うように前記装飾物を配置し、
前記未接着部分除去工程では、前記装飾物の、前記被装飾体に貼り付らけれていない部分を除去することを特徴とする装飾方法。
【請求項４】
前記紫外線硬化型インクの２５℃における粘度は、３ｍＰａ・ｓｅｃ以上１８ｍＰａ・ｓｅｃ以下であり、
前記有機溶剤を除去したときの前記紫外線硬化型インクの２５℃における粘度は、２０ｍＰａ・ｓｅｃ以上であることを特徴とする請求項１から３のいずれかに記載の装飾方法。
【請求項５】
前記装飾物は、箔であることを特徴とする請求項１から４のいずれかに記載の装飾方法。
【請求項６】
前記紫外線照射工程は、前記溶剤除去工程の後に行われることを特徴とする請求項１から５のいずれかに記載の装飾方法。
【請求項７】
前記紫外線照射工程と前記溶剤除去工程とは同時に行われることを特徴とする請求項１から５のいずれかに記載の装飾方法。
【請求項８】
前記紫外線硬化型インクには、紫外線硬化型エポキシ系樹脂が含まれていないことを特徴とする請求項１から３のいずれかに記載の装飾方法。
【発明の詳細な説明】
【技術分野】
【０００１】
本発明は、被装飾体に装飾物を貼り付けて被装飾体を装飾するための装飾方法に関する。
【背景技術】
【０００２】
従来、箔で装飾された基材製品の製造方法が知られている（たとえば、特許文献１参照）。特許文献１に記載の製造方法では、紫外線硬化型カチオン系樹脂接着剤を用いて紙やプラスチックシート等の基材に箔を接着している。紫外線硬化型カチオン系樹脂接着剤は、紫外線が照射されてから完全硬化するまでの時間が長い。そのため、この製造方法では、まず、紫外線硬化型カチオン系樹脂接着剤を基材に印刷し、接着剤の層（接着層）に紫外線を照射する。紫外線が照射されると、接着層の粘性が増すため、接着層に箔を重ねると、接着層の粘着力で箔が基材に貼り付く。その後、時間の経過とともに接着層の接着力が増すため、接着層が完全硬化すると、接着層によって箔が基材に接着される。
【先行技術文献】
【特許文献】
【０００３】
【特許文献１】特開２０１３−２１６０１３号公報
【発明の概要】
【発明が解決しようとする課題】
【０００４】
特許文献１に記載の製造方法の場合、接着層に紫外線を照射する工程（紫外線照射工程）において、接着層を所定時間経過後に完全硬化させるのに必要な量の紫外線を接着層に照射する必要がある。また、この製造方法の場合、紫外線照射工程において、紫外線が照射された直後の接着層に箔を基材に貼り付けられるだけの粘着力が残るように（すなわち、紫外線が照射された直後の接着層が箔を基材に貼り付けられない程度まで硬化しないように）、紫外線の照射量を設定する必要がある。さらに、この製造方法において、たとえば、インクジェットプリンターを用いて紫外線硬化型カチオン系樹脂接着剤を基材に印刷する場合には、紫外線照射工程において、基材に印刷された接着層がにじまない程度まで接着層の粘性が増すように、紫外線の照射量を設定する必要がある。そのため、特許文献１に記載の製造方法では、紫外線照射工程における紫外線の照射量の設定が煩雑になる。
【０００５】
そこで、本発明の課題は、紫外線硬化型カチオン重合性樹脂が含まれている紫外線硬化型インクを用いて被装飾体に装飾物を接着して被装飾体を装飾する装飾方法において、被装飾体または装飾物に塗布された紫外線硬化型インクに紫外線を照射する紫外線照射工程での紫外線の照射量を比較的容易に設定することが可能な装飾方法を提供することにある。
【課題を解決するための手段】
【０００６】
上記の課題を解決するため、本発明の装飾方法は、紫外線硬化型カチオン重合性樹脂と光重合開始剤と有機溶剤とが含まれている紫外線硬化型インクを装飾物に塗布するインク塗布工程と、インク塗布工程で装飾物に塗布された紫外線硬化型インクに紫外線を照射する紫外線照射工程と、インク塗布工程で装飾物に塗布された紫外線硬化型インクの有機溶剤を蒸発させて除去する溶剤除去工程と、紫外線照射工程および溶剤除去工程の後に、紫外線硬化型インクの表面を被装飾体に密着させて被装飾体に装飾物を貼り付ける装飾物貼付工程とを備えることを特徴とする。
【０００７】
また、上記の課題を解決するため、本発明の装飾方法は、紫外線硬化型カチオン重合性樹脂と光重合開始剤と有機溶剤とが含まれている紫外線硬化型インクを被装飾体に塗布するインク塗布工程と、インク塗布工程で被装飾体に塗布された紫外線硬化型インクに紫外線を照射する紫外線照射工程と、インク塗布工程で被装飾体に塗布された紫外線硬化型インクの有機溶剤を蒸発させて除去する溶剤除去工程と、紫外線照射工程および溶剤除去工程の後に、紫外線硬化型インクの表面に装飾物を密着させて被装飾体に装飾物を貼り付ける装飾物貼付工程とを備え、紫外線照射工程において紫外線硬化型インクに紫外線を照射する紫外線照射器と、溶剤除去工程において有機溶剤を蒸発させて除去するヒータとは、別々に設けられるとともに互いに異なる位置に配置され、ヒータは、被装飾体の、紫外線硬化型インクが塗布される面の反対面側に配置されていることを特徴とする。さらに、上記の課題を解決するため、本発明の装飾方法は、紫外線硬化型カチオン重合性樹脂と光重合開始剤と有機溶剤とが含まれている紫外線硬化型インクを被装飾体に塗布するインク塗布工程と、インク塗布工程で被装飾体に塗布された紫外線硬化型インクに紫外線を照射する紫外線照射工程と、インク塗布工程で被装飾体に塗布された紫外線硬化型インクの有機溶剤を蒸発させて除去する溶剤除去工程と、紫外線照射工程および溶剤除去工程の後に、紫外線硬化型インクの表面に装飾物を密着させて被装飾体の一部分に装飾物を貼り付ける装飾物貼付工程と、装飾物貼付工程後に行われる未接着部分除去工程とを備え、インク塗布工程では、装飾物貼付工程において装飾物が貼り付けられる被装飾体の一部分のみに紫外線硬化型インクを塗布し、装飾物貼付工程では、被装飾体の、装飾物が貼り付けられない部分も装飾物が覆うように装飾物を配置し、未接着部分除去工程では、装飾物の、被装飾体に貼り付らけれていない部分を除去することを特徴とする。
【０００８】
本発明の装飾方法では、インク塗布工程で被装飾体または装飾物に塗布される紫外線硬化型インクに有機溶剤が含まれている。そのため、本発明では、溶剤除去工程において有機溶剤を蒸発させて除去することで、被装飾体や装飾物に塗布された紫外線硬化型インクの粘度を高めて、被装飾体や装飾物に塗布された紫外線硬化型インクのにじみを防止することが可能になる。したがって、本発明では、紫外線照射工程において、紫外線硬化型インクが装飾物貼付工程の後に完全硬化するのに必要な量の紫外線が照射されるように、かつ、被装飾体に装飾物を貼り付けられるだけの粘着力が、紫外線が照射された直後の紫外線硬化型インクに残るように紫外線の照射量を設定すれば良く、被装飾体や装飾物に塗布された紫外線硬化型インクのにじみが防止されるように紫外線の照射量を設定する必要がない。その結果、本発明では、紫外線照射工程における紫外線の照射量を比較的容易に設定することが可能になる。
【０００９】
本発明において、紫外線硬化型インクの２５℃における粘度は、３ｍＰａ・ｓｅｃ以上１８ｍＰａ・ｓｅｃ以下であり、有機溶剤を除去したときの紫外線硬化型インクの２５℃における粘度は、２０ｍＰａ・ｓｅｃ以上であることが好ましい。このように構成すると、紫外線硬化型インクの２５℃における粘度が１８ｍＰａ・ｓｅｃ以下であるため、インク塗布工程において、インクジェットヘッドから紫外線硬化型インクを吐出させて被装飾体や装飾物に紫外線硬化型インクを塗布することが可能になる。また、このように構成すると、有機溶剤を除去したときの紫外線硬化型インクの２５℃における粘度が２０ｍＰａ・ｓｅｃ以上であるため、溶剤除去工程において有機溶剤を蒸発させて除去することで被装飾体や装飾物に塗布された紫外線硬化型インクのにじみを確実に防止することが可能になる。
【００１０】
本発明において、装飾物は、たとえば、箔である。本発明では、インク塗布工程で被装飾体または装飾物に塗布される紫外線硬化型インクに有機溶剤が含まれているため、インク塗布工程で塗布される紫外線硬化型インクの厚さを薄くすることが可能になる。したがって、装飾物が箔であって、かつ、装飾物貼付工程後に箔の不要な部分を除去する場合には、不要な部分を除去することで形成される箔の端面をシャープな端面にすることが可能になる。
【００１１】
本発明において、紫外線照射工程は、溶剤除去工程の後に行われることが好ましい。このように構成すると、紫外線照射工程の後に溶剤除去工程が行われる場合と比較して、被装飾体または装飾物に塗布された紫外線硬化型インクのにじみを効果的に防止することが可能になるとともに、紫外線硬化型インクに含まれる有機溶剤を確実に蒸発させて除去することが可能になる。
【００１２】
本発明において、紫外線照射工程と溶剤除去工程とは同時に行われても良い。紫外線硬化型インクに紫外線が照射されると重合反応が始まって重合反応熱が発生するため、この場合には、紫外線硬化型インクに含まれている有機溶剤を蒸発させるのに重合反応熱を利用することが可能になる。したがって、溶剤除去工程において、短時間で有機溶剤を蒸発させて除去することが可能になる。また、本発明において、たとえば、紫外線硬化型インクには、紫外線硬化型エポキシ系樹脂が含まれていない。
【発明の効果】
【００１３】
以上のように、本発明では、紫外線硬化型カチオン重合性樹脂が含まれている紫外線硬化型インクを用いて被装飾体に装飾物を接着して被装飾体を装飾する装飾方法において、被装飾体または装飾物に塗布された紫外線硬化型インクに紫外線を照射する紫外線照射工程での紫外線の照射量を比較的容易に設定することが可能になる。
【図面の簡単な説明】
【００１４】
【図１】本発明の実施の形態にかかる装飾方法を説明するための模式図である。
【図２】本発明の他の実施の形態にかかる装飾方法を説明するための模式図である。
【図３】本発明の他の実施の形態にかかる装飾方法を説明するための模式図である。
【発明を実施するための形態】
【００１５】
以下、図面を参照しながら、本発明の実施の形態を説明する。
【００１６】
（装飾方法）
図１は、本発明の実施の形態にかかる装飾方法を説明するための模式図である。
【００１７】
本形態の装飾方法は、被装飾体１に装飾物２を貼り付けて被装飾体１を装飾するための方法である。被装飾体１は、たとえば、プラスチック、ガラス、金属あるいは紙等によって形成されている。装飾物２は、紫外線を透過しない材料で形成されている。本形態の装飾物２は、箔である。具体的には、装飾物２は、金箔またはアルミニウム箔等の金属箔である。したがって、以下では、本形態の装飾物２を「箔２」とする。本形態では、被装飾体１に貼り付けられる前の箔２は、図１（Ａ）に示すように、離型層３を介して基材（ベースフィルム）４に蒸着されている。なお、箔２は、ホログラム箔であっても良い。
【００１８】
また、本形態では、紫外線硬化型カチオン重合性樹脂と光重合開始剤と有機溶剤とが含まれている紫外線硬化型インク（ソルベントＵＶインク）５を用いて、被装飾体１に箔２が貼り付けられる。紫外線硬化型カチオン重合性樹脂は、上述の特許文献１にも記載されているように、紫外線が照射されてから完全硬化するまでの時間が長く、紫外線が照射されてから完全硬化するまでの時間を制御することが可能であるといった特性を有している。本形態の紫外線硬化型インク５は、透明なクリアインクである。なお、紫外線硬化型インク５は、白色、黒色あるいはその他の色の色材を含んでいても良い。すなわち、紫外線硬化型インク５は、カラーインクであっても良い。
【００１９】
紫外線硬化型インク５の２５℃における粘度（すなわち、紫外線硬化型インク５の常温における粘度）は、３ｍＰａ・ｓｅｃ以上１８ｍＰａ・ｓｅｃ以下となっている。また、有機溶剤を除去したときの紫外線硬化型インク５の２５℃における粘度（すなわち、有機溶剤を除去したときの紫外線硬化型インク５の常温における粘度）は、２０ｍＰａ・ｓｅｃ以上となっている。すなわち、紫外線硬化型インク５の粘度は、有機溶剤を除去したときの紫外線硬化型インク５がにじまないように設定されている。
【００２０】
被装飾体１に箔２を貼り付けるときには、まず、図１（Ｂ）に示すように、紫外線硬化型インク５を箔２に塗布する（インク塗布工程）。本形態のインク塗布工程では、インクジェットプリンターのインクジェットヘッド１１から、離型層３を介して基材４に蒸着された箔２に向かって紫外線硬化型インク５を吐出させて、箔２に紫外線硬化型インク５を塗布する。インクジェットヘッド１１は、箔２の上方に配置されている。また、インクジェットヘッド１１は、インクジェットプリンターのキャリッジ（図示省略）に搭載されており、箔２の上方を移動する。
【００２１】
また、インク塗布工程で箔２に塗布された紫外線硬化型インク５に紫外線を照射するとともに（紫外線照射工程）、インク塗布工程で箔２に塗布された紫外線硬化型インク５の有機溶剤を蒸発させて除去する（溶剤除去工程）。すなわち、本形態では、紫外線照射工程と溶剤除去工程とが同時に行われている。紫外線照射工程では、ＵＶ照射器１２によって、紫外線硬化型インク５に紫外線を照射する。溶剤除去工程では、ヒータ１３によって紫外線硬化型インク５を加熱することで、紫外線硬化型インク５の有機溶剤を蒸発させて除去する。
【００２２】
なお、溶剤除去工程において、紫外線硬化型インク５の有機溶剤が完全に除去されなくても良い。この場合には、後述の放置工程において、被装飾体１を加熱することで、紫外線硬化型インク５の有機溶剤が完全に除去される。また、溶剤除去工程におけるヒータ１３の温度を制御することで、紫外線硬化型インク５が完全硬化するまでの時間を短くしたり長くしたりすることが可能である。
【００２３】
ＵＶ照射器１２は、たとえば、紫外線ＬＥＤであり、２５０ｎｍ〜４００ｎｍの波長の紫外線を照射する。このＵＶ照射器１２は、たとえば、インクジェットプリンターのキャリッジに搭載されてインクジェットヘッド１１と一緒に箔２の上方を移動するようになっており、ＵＶ照射器１２は、箔２に塗布された直後の紫外線硬化型インク５に紫外線を照射する。ヒータ１３は、たとえば、基材４の下側に配置されており、ヒータ１３には、基材４が載置されている。ヒータ１３は、箔２に紫外線硬化型インク５が塗布された直後に基材４、離型層３および箔２を介して紫外線硬化型インク５を加熱し、紫外線硬化型インク５の有機溶剤を蒸発させて除去する。
【００２４】
なお、ＵＶ照射器１２は、箔２に紫外線硬化型インク５が塗布されてから一定時間経過後に紫外線硬化型インク５に紫外線を照射しても良い。また、ヒータ１３は、箔２に紫外線硬化型インク５が塗布されてから一定時間経過後に紫外線硬化型インク５を加熱しても良い。また、この場合には、ＵＶ照射器１２による紫外線の照射とヒータ１３による紫外線硬化型インク５の加熱とが同時に行われても良いし、ＵＶ照射器１２による紫外線の照射の後にヒータ１３による紫外線硬化型インク５の加熱が行われても良いし、ヒータ１３による紫外線硬化型インク５の加熱の後にＵＶ照射器１２による紫外線の照射が行われても良い。すなわち、紫外線照射工程と溶剤除去工程とが同時に行われても良いし、紫外線照射工程の後に溶剤除去工程が行われても良いし、溶剤除去工程の後に紫外線照射工程が行われても良い。
【００２５】
ただし、上述のように、有機溶剤を除去したときの紫外線硬化型インク５の常温における粘度は、２０ｍＰａ・ｓｅｃ以上となっており、紫外線硬化型インク５の粘度は、箔２に塗布された紫外線硬化型インク５の有機溶剤を除去すれば、箔２に塗布された紫外線硬化型インク５がにじまないように設定されている。そのため、ヒータ１３は、箔２に紫外線硬化型インク５が塗布された直後に紫外線硬化型インク５を加熱して、紫外線硬化型インク５の有機溶剤を蒸発させて除去することが好ましい。
【００２６】
紫外線照射工程および溶剤除去工程が終わると、図１（Ｃ）に示すように、紫外線硬化型インク５の表面を被装飾体１に密着させて被装飾体１に箔２を貼り付ける（装飾物貼付工程）。装飾物貼付工程は、紫外線照射工程および溶剤除去工程の終了後、箔２が被装飾体１に貼り付くだけの粘着力が紫外線硬化型インク５に残っている間に行われる。すなわち、装飾物貼付工程は、紫外線照射工程および溶剤除去工程の終了後、箔２が被装飾体１に貼り付かなくなるまで紫外線硬化型インク５が硬化する前に行われる。紫外線照射工程および溶剤除去工程が終了してから装飾物貼付工程が開始されるまでの時間は、紫外線硬化型インク５に含まれる成分や紫外線照射工程での紫外線の照射量等によって変動するが、この時間は、たとえば、３０秒であったり、３分であったりする。装飾物貼付工程では、たとえば、図１（Ｃ）に示すように、ゴム製のスキージ１４等によって、被装飾体１に向かって基材４を加圧して紫外線硬化型インク５の表面を被装飾体１に密着させる。
【００２７】
その後、図１（Ｄ）に示すように、基材４を取り除いて箔２を被装飾体１に転写するとともに（転写工程）、紫外線硬化型インク５が完全硬化するまで被装飾体１を放置する（放置工程）。放置工程では、被装飾体１を加熱しても良い。紫外線硬化型インク５の接着力は時間とともに増していき（すなわち、紫外線硬化型インク５の硬化が進むにしたがって増していき）、紫外線硬化型インク５が完全硬化すると、紫外線硬化型インク５によって箔２が被装飾体１に接着固定される。紫外線硬化型インク５が完全硬化して箔２が被装飾体１に接着固定されると、箔２の、被装飾体１に接着されていない部分を除去する（未接着部分除去工程）。箔２の未接着部分の除去が終わると、被装飾体１の装飾が終了する。
【００２８】
（本形態の主な効果）
以上説明したように、本形態では、紫外線硬化型インク５に有機溶剤が含まれている。そのため、本形態では、溶剤除去工程において有機溶剤を蒸発させて除去することで、箔２に塗布された紫外線硬化型インク５の粘度を高めて、箔２に塗布された紫外線硬化型インク５のにじみを防止することが可能になる。したがって、本形態では、紫外線照射工程において、紫外線硬化型インク５が装飾物貼付工程の後に完全硬化するのに必要な量の紫外線が照射されるように、かつ、被装飾体１に箔２を貼り付けられるだけの粘着力が、紫外線が照射された後の紫外線硬化型インク５に残るように紫外線の照射量を設定すれば良く、箔２に塗布された紫外線硬化型インク５のにじみが防止されるように紫外線の照射量を設定する必要がない。その結果、本形態では、紫外線照射工程における紫外線の照射量を比較的容易に設定することが可能になる。
【００２９】
なお、たとえば、紫外線硬化型インク５に有機溶剤が含まれていない場合であって、箔２に塗布された紫外線硬化型インク５のにじみを防止することができる紫外線の照射量の下限値が、紫外線硬化型インク５が装飾物貼付工程の後に完全硬化するのに必要な紫外線の照射量の下限値よりも高い場合には、紫外線照射工程における紫外線の照射量の許容範囲が、本形態の紫外線照射工程における紫外線の照射量の許容範囲よりも狭くなるおそれがある。すなわち、本形態では、このような場合の紫外線照射工程における紫外線の照射量の許容範囲よりも、紫外線照射工程における紫外線の照射量の許容範囲を広げることが可能になる。
【００３０】
また、本形態では、紫外線硬化型インク５に有機溶剤が含まれているため、インク塗布工程で箔２に塗布される紫外線硬化型インク５の厚さを薄くすることが可能になる。したがって、本形態では、未接着部分除去工程において箔２の未接着部分を除去した後に形成される箔２の端面をシャープな端面にすることが可能になる。
【００３１】
本形態では、紫外線硬化型インク５の常温における粘度は、３ｍＰａ・ｓｅｃ以上１８ｍＰａ・ｓｅｃ以下となっている。そのため、本形態では、インク塗布工程において、インクジェットヘッド１１から紫外線硬化型インク５を吐出させて箔２に紫外線硬化型インク５を塗布することが可能になる。また、本形態では、有機溶剤を除去したときの紫外線硬化型インクの常温における粘度が２０ｍＰａ・ｓｅｃ以上となっているため、溶剤除去工程において有機溶剤を蒸発させて除去することで箔２に塗布された紫外線硬化型インク５のにじみを確実に防止することが可能になる。
【００３２】
本形態では、紫外線照射工程と溶剤除去工程とが同時に行われている。紫外線硬化型インク５に紫外線が照射されると重合反応が始まって重合反応熱が発生するため、本形態では、紫外線硬化型インク５に含まれている有機溶剤を蒸発させるのにこの重合反応熱を利用することが可能になる。したがって、本形態では、溶剤除去工程において、短時間で有機溶剤を蒸発させて除去することが可能になる。
【００３３】
なお、本形態において、溶剤除去工程の後に紫外線照射工程が行われる場合には、紫外線照射工程の後に溶剤除去工程が行われる場合と比較して、箔２に塗布された紫外線硬化型インク５のにじみを効果的に防止することが可能になるとともに、紫外線硬化型インク５に含まれる有機溶剤を確実に除去することが可能になる。
【００３４】
（装飾方法の変形例１）
図２は、本発明の他の実施の形態にかかる装飾方法を説明するための模式図である。図２では、上述した形態と同一の構成には同一の符号を付している。
【００３５】
上述した形態では、インク塗布工程において、箔２に紫外線硬化型インク５を塗布しているが、図２（Ａ）に示すように、インク塗布工程において、被装飾体１に紫外線硬化型インク５を塗布しても良い。この場合には、上述した形態と同様に、インク塗布工程において、インクジェットヘッド１１から被装飾体１に向かって紫外線硬化型インク５を吐出させて、被装飾体１に紫外線硬化型インク５を塗布する。
【００３６】
また、この場合には、紫外線照射工程において、インク塗布工程で被装飾体１に塗布された紫外線硬化型インク５に紫外線を照射するとともに、溶剤除去工程において、インク塗布工程で被装飾体１に塗布された紫外線硬化型インク５の有機溶剤を蒸発させて除去する。紫外線照射工程では、上述した形態と同様に、ＵＶ照射器１２によって、紫外線硬化型インク５に紫外線を照射する。また、溶剤除去工程では、被装飾体１が載置されているヒータ１３によって、被装飾体１を介して紫外線硬化型インク５を加熱し、紫外線硬化型インク５の有機溶剤を蒸発させて除去する。
【００３７】
その後、装飾物貼付工程において、図２（Ｂ）に示すように、紫外線硬化型インク５の表面に箔２を密着させて被装飾体１に箔２を貼り付ける。上述した形態と同様に、装飾物貼付工程は、紫外線照射工程および溶剤除去工程の終了後、箔２が被装飾体１に貼り付くだけの粘着力が紫外線硬化型インク５に残っている間に行われる。装飾物貼付工程では、たとえば、ローラ１５等によって、箔２を加圧して紫外線硬化型インク５の表面に箔２を密着させる。
【００３８】
その後、放置工程において、紫外線硬化型インク５が完全硬化するまで被装飾体１を放置する。また、紫外線硬化型インク５が完全硬化して箔２が被装飾体１に接着固定されると、未接着部分除去工程において、箔２の、被装飾体１に接着されていない部分を、たとえば、粘着テープ等を用いて除去する（図２（Ｃ）参照）。箔２の未接着部分の除去が終わると、被装飾体１の装飾が終了する。この変形例においても上述した形態と同様の効果を得ることができる。
【００３９】
（装飾方法の変形例２）
図３は、本発明の他の実施の形態にかかる装飾方法を説明するための模式図である。図３では、上述した形態および変形例１と同一の構成には同一の符号を付している。
【００４０】
上述した装飾方法の変形例１では、被装飾体１の、紫外線硬化型インク５が塗布される面である被塗布面１ａは、２次元の平面となっているが、被装飾体１の被塗布面１ａは、３次元の曲面となっていても良いし、３次元的に組み合わされた複数の平面や曲面によって構成されていても良い。たとえば、図３に示すように、被装飾体１の被塗布面１ａは、３次元の凸曲面となっていても良い。
【００４１】
この場合には、たとえば、図３（Ａ）に示すように、有機溶剤を含まない紫外線硬化型インクをインクジェッドヘッド１６から吐出させて基材７に塗布する工程と、ＵＶ照射器１７からこの紫外線硬化型インクに紫外線を照射してこの紫外線硬化型インクを硬化させる工程とを順次行うことで、立体的な被装飾体１を形成する。その後、変形例１と同様に、インク塗布工程において、被装飾体１の被塗布面１ａに紫外線硬化型インク５を塗布し、紫外線照射工程において、被塗布面１ａに塗布された紫外線硬化型インク５に紫外線を照射するとともに、溶剤除去工程において、被塗布面１ａに塗布された紫外線硬化型インク５の有機溶剤を蒸発させて除去する（図３（Ｂ）参照）。
【００４２】
その後、装飾物貼付工程において、図３（Ｃ）に示すように、紫外線硬化型インク５の表面に、離型層３を介して基材４に蒸着された箔２を密着させて被装飾体１に箔２を貼り付ける。装飾物貼付工程では、たとえば、スキージ１４やローラ１５（図３（Ｃ）では図示省略）等によって、基材４、７を加圧して紫外線硬化型インク５の表面に箔２を密着させる。その後、基材４を取り除いて箔２を被装飾体１に転写するとともに、紫外線硬化型インク５が完全硬化するまで被装飾体１を放置する。また、紫外線硬化型インク５が完全硬化して箔２が被装飾体１に接着固定されると、箔２の、被装飾体１に接着されていない部分を除去する（図３（Ｄ）参照）。箔２の未接着部分の除去が終わると、被装飾体１の装飾が終了する。この変形例においても上述した形態と同様の効果を得ることができる。
【００４３】
なお、図３に示す変形例では、立体的な被装飾体１を形成する際に使用されるインクジェッドヘッド１６とインク塗布工程で使用されるインクジェットヘッド１１とが別個に設けられているが、インクジェットヘッド１１とインクジェットヘッド１６とが共通のインクジェットヘッドであっても良い。また、この変形例では、立体的な被装飾体１を形成する際に使用されるＵＶ照射器１７とインク塗布工程で使用されるＵＶ照射器１２とが別個に設けられているが、ＵＶ照射器１２とＵＶ照射器１７とが共通のＵＶ照射器であっても良い。
【００４４】
（他の実施の形態）
上述した形態では、被装飾体１に貼り付けられる装飾物２は箔であるが、装飾物２は、金属粉、セラミック粉、プラスチック粉、無機顔料粉またはフロッキー粉等の粉体であっても良いし、ブロック状に形成されたブロック体であっても良い。また、上述した形態では、インク塗布工程において、インクジェットヘッド１１から紫外線硬化型インク５を吐出させているが、インク塗布工程において、ディスペンサから紫外線硬化型インク５を吐出させても良い。なお、インク塗布工程において、インクジェットヘッド方式およびディスペンサ方式以外の方式で、紫外線硬化型インク５を被装飾体１や箔２に塗布することも可能である。また、装飾物２を保護するために、あるいは、装飾物２を着色するために、クリアインク、カラーインクまたは白色インク等のいわゆる特色インクを用いて、インクジェット方式、スプレー方式またはそれ以外の方式によって、オーバーコート層あるいは着色層等の最上位層を装飾物２の上に形成しても良い。
【符号の説明】
【００４５】
１  被装飾体
２  箔（装飾物）
５  紫外線硬化型インク
【図１】
0006607602.tif 000002
【図２】
0006607602.tif 000003
【図３】
0006607602.tif 000004